(57)【要約】【課題】  画像の彩度（色調の鮮明性）、吐出安定性に優れ、かつ保存安定性に優れた顔料系のインクジェット用インク（インクジェット用インク組成物）を提供すること。また、顔料系インクでの問題である耐擦過性と画像の彩度（色調の鮮明性）を両立し、保存性、具体的には高温保存時での特性の変化のない顔料系のインクジェット用インク（インクジェット用インク組成物）を提供すること。【解決手段】  少なくとも水、水溶性有機溶剤、顔料及び分散剤を含み、顔料粒子の平均粒子径（Ｄ５０）が１００ｎｍ以下で、該顔料粒子の粒度分布における粒子径標準偏差が平均粒子径の１／２以下であることを特徴とするインクジェット用インク。【選択図】        なし【特許請求の範囲】
【請求項１】
少なくとも水、水溶性有機溶剤、顔料及び分散剤を含み、顔料粒子の平均粒子径（Ｄ５０）が１００ｎｍ以下で、該顔料粒子の粒度分布における粒子径標準偏差が平均粒子径の１／２以下であることを特徴とするインクジェット用インク。
【請求項２】
エマルジョン粒子をさらに含んでなることを特徴とする請求項１に記載のインクジェット用インク。
【請求項３】
前記エマルジョン粒子の平均粒径が５０ｎｍ以下であることを特徴とする請求項１又は２に記載のインクジェット用インク。
【請求項４】
前記エマルジョン粒子の含有量が１重量％以上、２０重量％以下であることを特徴とする請求項２又は３に記載のインクジェット用インク。
【請求項５】
前記顔料の含有量が１重量％以上、２０重量％以下であることを特徴とする請求項１乃至４のいずれかに記載のインクジェット用インク。
【請求項６】
前記水溶性有機溶剤の含有量が１０重量％以上、５０重量％以下であることを特徴とする請求項１乃至５のいずれかに記載のインクジェット用インク。
【請求項７】
当該インクの表面張力が２０ｍＮ／ｍ以上、５０ｍＮ／ｍ以下であることを特徴とする請求項１乃至６のいずれかに記載のインクジェット用インク。
【請求項８】
当該インクの粘度が１０ｍｐａ・ｓ以下であることを特徴とする請求項１乃至７のいずれかに記載のインクジェット用インク。
【請求項９】
少なくとも顔料、水、水溶性有機溶剤、界面活性剤、ポリウレタン系樹脂からなることを特徴とするインクジェット記録用インク。
【請求項１０】
前記ポリウレタン系樹脂がアニオン性自己乳化型であることを特徴とする請求項９に記載のインクジェット記録用インク。
【請求項１１】
前記ポリウレタン系樹脂がポリカーボネート型であることを特徴とする請求項９又は１０に記載のインクジェット記録用インク。
【請求項１２】
前記ポリウレタン系樹脂のガラス転移点が０〜−５０℃であることを特徴とする請求項９乃至１１のいずれかに記載のインクジェット記録用インク。
【請求項１３】
前記ポリウレタン系樹脂の平均粒径が１５０ｎｍ以下であることを特徴とする請求項９乃至１２のいずれかに記載のインクジェット記録用インク。
【請求項１４】
前記ポリウレタン系樹脂の最低造膜温度が２５℃以下であることを特徴とする請求項９乃至１３のいずれかに記載のインクジェット記録用インク。
【請求項１５】
前記ポリウレタン系樹脂の含有量が、０．１重量％以上、２０重量％以下であることを特徴とする請求項９乃至１４のいずれかに記載のインクジェット用インク。
【請求項１６】
前記界面活性剤がノニオン性であることを特徴とする請求項９乃至１５のいずれかに記載のインクジェット記録用インク。
【請求項１７】
前記ノニオン系界面活性剤のＨＬＢ値が８．５〜２０の範囲であることを特徴とする請求項１６に記載のインクジェット記録用インク。
【請求項１８】
前記ノニオン系界面活性剤の親水基がポリオキシエチレン基であることを特徴とする請求項１６又は１７に記載のインクジェット記録用インク。
【請求項１９】
前記界面活性剤の含有量が０．１重量％以上、１０重量％以下であることを特徴とする請求項９乃至１８のいずれかに記載のインクジェット記録用インク。
【請求項２０】
水溶性有機溶剤として少なくとも２−エチル−１，３−へキサンジオール（以後、ＥＨＤと略す）を含むことを特徴とする請求項９乃至１９のいずれかに記載のインクジェット記録用インク。
【請求項２１】
前記ＥＨＤの含有量が０．１重量％以上、４．０重量％以下であることを特徴とする請求項２０に記載のインクジェット記録用インク。
【請求項２２】
インクジェット記録用インクの組成物のｐＨが７〜１０であることを特徴とする請求項９乃至２１のいずれかに記載のインクジェット記録用インク。
【請求項２３】
さらに分散剤が用いられることを特徴とする請求項９乃至２２のいずれかに記載のインクジェット記録用インク。
【請求項２４】
顔料が分散剤で分散されていることを特徴とする請求項１乃至８、又は２３乃至２４のいずれかに記載のインクジェット記録用インク。
【請求項２５】
前記分散剤の重量基準が顔料１に対し０．３以上２以下であることを特徴とする請求項１乃至８、又は２３乃至２４のいずれかに記載のインクジェット用インク。
【請求項２６】
前記分散剤として下記一般式（１）で示される化合物の少なくとも一種を使用することを特徴とする請求項１乃至８、又は２３乃至２５のいずれかに記載のインクジェット用インク。
【化１】
2004169008.tif 000019
(ｎは２０以上１００以下の整数を表わす。)
【請求項２７】
前記分散剤がＰＯＥ（ｎ＝４０）βナフチルエーテルであることを特徴とする請求項１乃至８、又は２３乃至２６のいずれかに記載のインクジェット用インク。
【請求項２８】
顔料が自己分散型顔料であることを特徴とする請求項９乃至２２のいずれかに記載のインクジェット記録用インク。
【請求項２９】
顔料がカプセル型顔料であることを特徴とする請求項１乃至２８のいずれかに記載のインクジェット記録用インク。
【請求項３０】
前記顔料のうち、ブラック顔料がカーボンブラックであることを特徴とする請求項１乃至２９のいずれかに記載のインクジェット記録用インク。
【請求項３１】
前記顔料のうち、マゼンタ顔料がＰｉｇ．Ｒｅｄ５、７、１２、４８（Ｃａ）、４８（Ｍｎ）、５７（Ｃａ）、５７：１、１１２、１２２、１２３、１４６、１６８、１７６、１８４、１８５、２０２、Ｐｉｇ．Ｖｉｏｌｅｔ１９のうち少なくとも１種類であることを特徴とする請求項１乃至２９のいずれかに記載のインクジェット記録用インク。
【請求項３２】
前記顔料のうち、シアン顔料がＰｉｇ．Ｂｌｕｅ１、２、３、１５、１５：３、１５：４、１６、２２、６０、６３、６６のうち少なくとも１種類であることを特徴とする請求項１乃至２９のいずれかに記載のインクジェット記録用インク。
【請求項３３】
前記顔料のうち、イエロー顔料がＰｉｇ．Ｙｅｌｌｏｗ１、２、３、１２、１３、１４、１６、１７、７３、７４、７５、８３、９３、９５、９７、９８、１１４、１２０、１２８、１２９、１３８、１５０、１５１、１５４、１５５、１７４、１８０のうち少なくとも１種類であることを特徴とする請求項１乃至２９のいずれかに記載のインクジェット記録用インク。
【請求項３４】
請求項１乃至３３のいずれかに記載のインクジェット用インクを収容したことを特徴とするインクカートリッジ。
【請求項３５】
請求項１乃至３３のいずれかに記載のインクジェット用インクを吐出させて記録を行なう方式のヘッドを備えたことを特徴とするインクジェット記録装置。
【請求項３６】
請求項３５に記載のインクジェット記録装置を用いて印字することを特徴とする画像形成方法。
【請求項３７】
請求項３６に記載の画像形成方法で印字されたことを特徴とする画像形成物。
【請求項３８】
画像支持体が紙であることを特徴とする請求項３７に記載の画像形成物。
【発明の詳細な説明】
【技術分野】
【０００１】
本発明は、画像の彩度（色調の鮮明性）に優れ、また、耐擦過性・インク保存性に優れたインクジェット用インク、該インクを収容したインクカートリッジ、該インクを吐出させて記録を行なうインクジェット記録装置、該記録装置による画像形成方法および、該方法で作成された画像形成物に関するものである。
【背景技術】
【０００２】
インクジェット記録方式は、他の記録方式に比べてプロセスが簡単であるためフルカラー化が容易であり、簡略な構成の装置であっても高解像度の画像が得られる利点がある。インクジェット用インクとしては各種の水溶性染料を水、又は水と有機溶剤との混合液に溶解させた染料系インクが使用されているが、染料系インクは色調の鮮明性は優れているものの耐光性に劣る欠点があった。一方、カーボンブラックや各種の有機顔料を分散させた顔料系インクは染料系インクと比較して耐光性に優れるため盛んに研究されている。
【０００３】
有機顔料やカーボンブラックを用いたインクでは、有機顔料やカーボンブラックを分散剤の助けを借りて機械的に粉砕・分散する方法が採られているが、有機顔料やカーボンブラックを非常に微細にし、かつ安定に媒体に分散しなければ良好な透明度、精細度および発色性が得られないばかりか、さらにインクジェット用インクにおいてはノズルの目詰まりの原因となる。しかしながら一般的に、顔料の機械的粉砕・分散による微粒化程度には実務上限界がある上に、微粒化した
顔料インクは二次凝集、保存安定性などの問題が生じやすい。
【０００４】
ノズルの目詰まりや色域を改善するには顔料の平均粒径を小さくする必要があるが、現在多く用いられているスチレン−アクリル共重合体、スチレン−マレイン酸共重合体（例えば、特許文献１参照。）、ナフタレンスルホン酸ナトリウムホルマリン縮合物（例えば、特許文献２参照。）等の高分子分散剤を用いたインク、ポリエチレングリコールアルキルフェニルエーテル（例えば、特許文献３参照。）、ポリエチレングリコールアルキルフェニルエーテル硫酸塩（例えば、特許文献４参照。）、ポリエチレングリコールアルキルフェニルエーテルリン酸塩（例えば、特許文献５参照。）等の界面活性剤を用いたインクのいずれにおいても顔料の平均粒径が大きく、色調の鮮明性、吐出安定性や液安定性に劣るものであった。
【０００５】
従来、インクジェット方式による画像出力装置に対してはイエロー（Ｙ）、マゼンタ（Ｍ）、シアン（Ｃ）の３色に更にブラック（Ｋ）を加えた４色を用いて混色でカラー画像の再現処理を行なってきた。しかしながら、上記のようなイエロー（Ｙ）、マゼンタ（Ｍ）、シアン（Ｃ）、ブラック（Ｋ）の４色による混色では色再現範囲に限界があった。特にそれぞれの２次色であるレッド（Ｒ）、グリーン（Ｇ）、ブルー（Ｂ）の彩度の高い色再現は、Ｙ，Ｍ，Ｃ，Ｋの混色で表現することになり、彩度が充分ではなく色再現性に難があった。
【０００６】
こうした欠点を補う目的で、Ｙ，Ｍ，Ｃ，Ｋインクの他にＲ，Ｂ，Ｇインクの７色インクで画像形成し、２次色の色再現性の向上と２次色のインク混色による色にじみの改善を行なっている（例えば、特許文献６、７参照。）。しかし、７色のインクあるいはそれ以上に色を増やして用いることは、同時にヘッドの数を増加させ、画像出力装置のコストアップ、サイズアップやヘッドのメンテナンス負荷の増加などという問題を引き起こすことになる。さらに画像信号を出力信号に変換する画像処理に負荷が大きくなる。こうした負荷は、記録速度の低下にもつながり好ましいことではない。
【０００７】
インクの着色剤として顔料を用いたときは、染料を用いたときに比べ、印刷部の明度、彩度が低く、一般的には色再現性に劣る。特に問題となるのは前述した２次色のところであり、明度、彩度が大きく低下してしまう。この様な顔料インクでの問題を改善しようとして、Ｙ，Ｍ，Ｃ，Ｋ顔料インクとグリーン（Ｇ）顔料インクおよびオレンジ（Ｏｒ）顔料インクを用いた技術が開示されている（例えば、特許文献８参照。）。しかし、色再現性、特に赤色の再現性に関して充分とはいえない。
【０００８】
また、インクジェット記録用インクに好適に使用し得る微粒子径顔料分散液を短時間で効率的に作成できる分散剤と添加剤を特定し併用することが提案されている（例えば、特許文献９参照。）。しかし、粒子径が１００〜２００ｎｍレベルの話であり、画像の彩度（色調の鮮明性）、吐出安定性に優れた顔料インクを提供するためには、粒子径を１０〜５０ｎｍまでにする必要がある。今までの分散体は粘度等の問題で、１０〜５０ｎｍまでの分散は困難とされていた。
【０００９】
このように、顔料の機械的粉砕・分散による微粒化程度には一般的に、実務上限界がある上に、粒径とは一般的に各種サイズの粒子の平均粒径を意味し、したがって、好ましくない平均粒径以上の巨大サイズ粒子をも一般的に含んでいるが、この巨大サイズ粒子が高含有率である場合にはあまり好ましくない。加えて、機械的粉砕・分散により微粒化された顔料粒子は、摩砕操作により新たに生成した璧断面等により、比表面積が増大しかつ表面の活性化がもたらされるので、二次凝集、保存安定性などの問題を生じ易く、而して、画像の彩度（色調の鮮明性）、吐出安定性に優れ、かつ、好な保存安定性を有する顔料インクは従来なかった。
【００１０】
そして、基本的に平均粒子径が小さくなると、粒子単位体積あたりの表面積が大きくなり、インク中で粒子間の接触面積が大きくなりやすいか、インク粘度が高くなり、目詰まりを生じやすい。逆に大きくなると、分散が不安定になりやすく、顔料の凝集及び沈降につながる傾向が見られる。
また、平均粒子径が小さくなると鮮明な画像を得られやすい反面、印字後の印字対象物への耐擦過性が半減する傾向がある。インクの固着性を高めるために、水性顔料系インクに樹脂エマルジョンを含有させること自体は、すでに提案されている。例えば、ワックスエマルジョン、樹脂エマルジョン、ラテックス、無機あるいは有機の超微粒子を含有させ、しかも、インクの最低造膜温度が４０℃以上であるインクが開示されている。そして、実施可能な樹脂エマルジョンとしては酢酸ビニル系、アクリル系、スチレン系、オレフィン系等の単独または共重合エマルジョンで、最低造膜温度が４０℃以上である場合を例示している（特許文献１０参照）。すなわち、最低造膜温度の制約さえ満たせば、樹脂の組成には特別な限定はないのである。また、樹脂の種類による効果の優劣については記述も示唆もなく、実施例に示されたインクの性能と効果は、樹脂の種類に無関係に同じで優れている。しかし、これは顔料の粒径が１．０μｍ以下と大きい範囲での開示であり、顔料の粒径を１０〜５０ｎｍとした時に耐擦過性・インク保存性・画像の彩度（色調の鮮明性）を満足する樹脂エマルジョンは、まだ見出していない。
特許文献１１、１２には、顔料、水系分散媒体、顔料用分散剤、およびポリウレタン系樹脂を主体とするエマルション粒子の４種の必須成分からなるインクジェット印刷用水系顔料インク組成物が記載されている。しかしこれは、洗濯時に顔料が印刷物から脱落しないように印刷物の耐水性を改善することを目的とするものであって、そのポリウレタン系樹脂のエマルション粒子も、粒径が０．３μｍ（３００ｎｍ）以下であることが好ましい旨記載されているが、具体的にはそれぞれ、０．０６μｍ（６０ｎｍ）、０．０８μｍ（８０ｎｍ）、０．１μｍ（１００ｎｍ）、０．０６μｍ（６０ｎｍ）、０．０７５μｍ（７５ｎｍ）、０．０８μｍ（８０ｎｍ）と比較的大粒径のものである。
【００１１】
【特許文献１】特開昭５６−１４７８６３号公報
【特許文献２】特開昭６１−０８３２６７号公報
【特許文献３】特開平５−１０５８３７号公報
【特許文献４】特開平１０−１６８３６７号公報
【特許文献５】特開平１０−８８０５０号公報
【特許文献６】特開平８−２４４２５４号公報
【特許文献７】特開平１０−４４４７３号公報
【特許文献８】ＷＯ９９／０５２３０号公報
【特許文献９】特開２００１−１９２５８３号公報
【特許文献１０】特許第２８６７４９１号公報
【特許文献１１】特開２００３−９６３４２号公報
【特許文献１２】特開２００３−２１３１６４号公報
【発明の開示】
【発明が解決しようとする課題】
【００１２】
本発明は、上記問題点に鑑みてなされたもので、画像の彩度（色調の鮮明性）、吐出安定性に優れ、かつ保存安定性に優れた顔料系のインクジェット用インク（インクジェット用インク組成物）を提供することを目的とし、また、顔料系インクでの問題である耐擦過性と画像の彩度（色調の鮮明性）を両立し、保存性、具体的には高温保存時での特性の変化のない顔料系のインクジェット用インク（インクジェット用インク組成物）を提供することを目的とするものである。
【課題を解決するための手段】
【００１３】
本発明者らは鋭意検討した結果、インクジェット用インクの物性状態のものとし、また、特定のエマルジョンを配合することにより、画像の彩度（色調の鮮明性）、吐出安定性に優れ、かつ保存安定性に優れた顔料系のインクジェット用インクが得られることを見い出し本発明を完成させるに至り、さらに、インクジェット用インクの物性状態及び特定の材料としてポリウレタン系樹脂、特定の界面活性剤、特定の有機溶剤を配合することにより耐擦過性に優れ、インク保存性・画像の彩度（色調の鮮明性）にもより優れた顔料系のインクジェット用インクが得られることを見い出し、本発明を完成させるに至った。斯して本発明は、以下の記載から理解されるように、第（Ｉ）の群の発明と第（II）の群の発明に分けて考えることができる。
【００１４】
即ち、上記課題は、以下の第（Ｉ）の群の本発明（１）〜（８）により達成される。
（１）「少なくとも水、水溶性有機溶剤、顔料及び分散剤を含み、顔料粒子の平均粒子径（Ｄ５０）が１００ｎｍ以下で、該顔料粒子の粒度分布における粒子径標準偏差が平均粒子径の１／２以下であることを特徴とするインクジェット用インク」、
（２）「エマルジョン粒子をさらに含んでなることを特徴とする前記第（１）項に記載のインクジェット用インク」、
（３）「前記エマルジョン粒子の平均粒径が５０ｎｍ以下であることを特徴とする前記第（１）項又は第（２）項に記載のインクジェット用インク」、
（４）「前記エマルジョン粒子の含有量が１重量％以上、２０重量％以下であることを特徴とする前記第（２）項又は第（３）項に記載のインクジェット用インク」、
（５）「前記顔料の含有量が１重量％以上、２０重量％以下であることを特徴とする前記第（１）項乃至第（４）項のいずれかに記載のインクジェット用インク」、
（６）「前記水溶性有機溶剤の含有量が１０重量％以上、５０重量％以下であることを特徴とする前記第（１）項乃至第（５）項のいずれかに記載のインクジェット用インク」、
（７）「当該インクの表面張力が２０ｍＮ／ｍ以上、５０ｍＮ／ｍ以下であることを特徴とする前記第（１）項乃至第（６）項のいずれかに記載のインクジェット用インク」、
（８）「当該インクの粘度が１０ｍｐａ・ｓ以下であることを特徴とする前記第（１）項乃至第（７）項のいずれかに記載のインクジェット用インク」
【００１５】
また、上記課題は、以下の第（II）の群の本発明（９）〜（２３）により達成される。
（９）「少なくとも顔料、水、水溶性有機溶剤、界面活性剤、ポリウレタン系樹脂からなることを特徴とするインクジェット記録用インク」、
（１０）「前記ポリウレタン系樹脂がアニオン性自己乳化型であることを特徴とする前記第（９）項に記載のインクジェット記録用インク」、
（１１）「前記ポリウレタン系樹脂がポリカーボネート型であることを特徴とする前記第（９）項又は第（１０）項に記載のインクジェット記録用インク」、
（１２）「前記ポリウレタン系樹脂のガラス転移点が０〜−５０℃であることを特徴とする前記第（９）項乃至第（１１）項のいずれかに記載のインクジェット記録用インク」、
（１３）「前記ポリウレタン系樹脂の平均粒径が１５０ｎｍ以下であることを特徴とする前記第（９）項乃至第（１２）項のいずれかに記載のインクジェット記録用インク」、
（１４）「前記ポリウレタン系樹脂の最低造膜温度が２５℃以下であることを特徴とする前記第（９）項乃至第（１３）項のいずれかに記載のインクジェット記録用インク」、
（１５）「前記ポリウレタン系樹脂の含有量が、０．１重量％以上、２０重量％以下であることを特徴とする前記第（９）項乃至第（１４）項のいずれかに記載のインクジェット用インク」、
（１６）「前記界面活性剤がノニオン性であることを特徴とする前記第（９）項乃至第（１５）項のいずれかに記載のインクジェット記録用インク」、
（１７）「前記ノニオン系界面活性剤のＨＬＢ値が８．５〜２０の範囲であることを特徴とする前記第（１６）項に記載のインクジェット記録用インク」、
（１８）「前記ノニオン系界面活性剤の親水基がポリオキシエチレン基であることを特徴とする前記第（１６）項又は第（１７）項に記載のインクジェット記録用インク」、
（１９）「前記界面活性剤の含有量が０．１重量％以上、１０重量％以下であることを特徴とする前記第（９）項乃至第（１８）項のいずれかに記載のインクジェット記録用インク」、
（２０）「水溶性有機溶剤として少なくとも２−エチル−１，３−へキサンジオール（以後、ＥＨＤと略す）を含むことを特徴とする前記第（９）項乃至第（１９）項のいずれかに記載のインクジェット記録用インク」、
（２１）「前記ＥＨＤの含有量が０．１重量％以上、４．０重量％以下であることを特徴とする前記第（２０）項に記載のインクジェット記録用インク」、
（２２）「インクジェット記録用インクの組成物のｐＨが７〜１０であることを特徴とする前記第（９）項乃至第（２１）項のいずれかに記載のインクジェット記録用インク」、
（２３）「さらに分散剤が用いられることを特徴とする前記第（９）項乃至第（２２）項のいずれかに記載のインクジェット記録用インク」、
【００１６】
さらに、上記課題は、これら第（Ｉ）及び第（II）の群の本発明は、以下の（２４）〜（３８）の態様を特徴として有するこれら第（Ｉ）及び第（II）の群の本発明によって、より満足裡に達成される。
（２４）「顔料が分散剤で分散されていることを特徴とする前記第（１）項乃至第（８）項、又は第（２３）項乃至第（２４）項のいずれかに記載のインクジェット記録用インク」、
（２５）「前記分散剤の重量基準が顔料１に対し０．３以上２以下であることを特徴とする前記第（１）項乃至第（８）項、又は第（２３）項乃至第（２４）項のいずれかに記載のインクジェット用インク」、
（２６）「前記分散剤として下記一般式（１）で示される化合物の少なくとも一種を使用することを特徴とする前記第（１）項乃至第（８）項、又は第（２３）項乃至第（２５）項のいずれかに記載のインクジェット用インク；
【００１７】
【化１】
2004169008.tif 000002
(ｎは２０以上１００以下の整数を表わす。)」、
（２７）「前記分散剤がＰＯＥ（ｎ＝４０）βナフチルエーテルであることを特徴とする前記第（１）項乃至第（８）項、又は第（２３）項乃至第（２６）項のいずれかに記載のインクジェット用インク」、
（２８）「顔料が自己分散型顔料であることを特徴とする前記第（９）項乃至第（２２）項のいずれかに記載のインクジェット記録用インク」、
（２９）「顔料がカプセル型顔料であることを特徴とする前記第（１）項乃至第（２８）項のいずれかに記載のインクジェット記録用インク」、
（３０）「前記顔料のうち、ブラック顔料がカーボンブラックであることを特徴とする前記第（１）項乃至第（２９）項のいずれかに記載のインクジェット記録用インク」、
（３１）「前記顔料のうち、マゼンタ顔料がＰｉｇ．Ｒｅｄ５、７、１２、４８（Ｃａ）、４８（Ｍｎ）、５７（Ｃａ）、５７：１、１１２、１２２、１２３、１４６、１６８、１７６、１８４、１８５、２０２、Ｐｉｇ．Ｖｉｏｌｅｔ１９のうち少なくとも１種類であることを特徴とする前記第（１）項乃至第（２９）項のいずれかに記載のインクジェット記録用インク」、
（３２）「前記顔料のうち、シアン顔料がＰｉｇ．Ｂｌｕｅ１、２、３、１５、１５：３、１５：４、１６、２２、６０、６３、６６のうち少なくとも１種類であることを特徴とする前記第（１）項乃至第（２９）項のいずれかに記載のインクジェット記録用インク」、
（３３）「前記顔料のうち、イエロー顔料がＰｉｇ．Ｙｅｌｌｏｗ１、２、３、１２、１３、１４、１６、１７、７３、７４、７５、８３、９３、９５、９７、９８、１１４、１２０、１２８、１２９、１３８、１５０、１５１、１５４、１５５、１７４、１８０のうち少なくとも１種類であることを特徴とする前記第（１）項乃至第（２９）項のいずれかに記載のインクジェット記録用インク」、
（３４）「前記第（１）項乃至第（３３）項のいずれかに記載のインクジェット用インクを収容したことを特徴とするインクカートリッジ」、
（３５）「前記第（１）項乃至第（３３）項のいずれかに記載のインクジェット用インクを吐出させて記録を行なう方式のヘッドを備えたことを特徴とするインクジェット記録装置」、
（３６）「前記第（３５）項に記載のインクジェット記録装置を用いて印字することを特徴とする画像形成方法」、
（３７）「前記第（３６）項に記載の画像形成方法で印字されたことを特徴とする画像形成物」、
（３８）「画像支持体が紙であることを特徴とする前記第（３７）項に記載の画像形成物」
【発明の効果】
【００１８】
以下の実施例を含む詳細かつ具体的な説明より明らかなように、第（Ｉ）の群の本発明のインクジェット用インクは、画像の鮮明性（彩度）、吐出安定性においても従来のものより優れるものである。また、保存安定性についても著しく改善される。さらに、第（Ｉ）の群の本発明によれば、本発明の顔料インク組成物を適用するインクカートリッジ、インクジェットプリント装置および画像形成方法により、それぞれ、画像の鮮明性（彩度）に優れた画像形成物を提供することができる。
また、第（II）の群の本発明のインクジェット用インクは、耐擦過性・インク保存性・画像の彩度（色調の鮮明性）においても従来のものより優れるものである。また、第（II）の群の本発明によれば、本発明の顔料インク組成物を適用するインクカートリッジ、インクジェットプリント装置および画像形成方法により、それぞれ、耐擦過性・インク保存性・画像の彩度（色調の鮮明性）に優れた画像形成物を提供することができる。
【発明を実施するための最良の形態】
【００１９】
以下、本発明を更に詳しく説明する。
［第（I）の群の本発明］
上記第（Ｉ）の群の（１）「少なくとも水、水溶性有機溶剤、顔料及び分散剤を含み、顔料粒子の平均粒子径（Ｄ５０）が１００ｎｍ以下で、該顔料粒子の粒度分布における粒子径標準偏差が平均粒子径の１／２以下であることを特徴とするインクジェット用インク」によれば、顔料粒子の平均粒子径（Ｄ５０）が１００ｎｍ以下で、該顔料粒子の粒度分布における粒子径標準偏差が平均粒子径の１／２以下であるため、形成画像の彩度が向上し、鮮明な画像形成が可能なインクジェット記録用インクが提供される。
【００２０】
また、上記（２）のインクジェット記録用インクによれば、エマルジョン粒子をさらに含むことで形成画像の彩度が向上し、鮮明な画像形成が可能なインクジェット記録用インクが提供される。
また、上記（３）のインクジェット記録用インクによれば、エマルジョン粒子の平均粒径が５０ｎｍ以下であるため、形成画像の彩度が向上し、鮮明な画像形成が可能なインクジェット記録用インクが提供される。
【００２１】
また、上記（４）のインクジェット記録用インクによれば、前記エマルジョン粒子の含有量が１重量％以上、２０重量％以下であるため、形成画像の彩度が向上し、鮮明な画像形成が可能なインクジェット記録用インクが提供される。
【００２２】
また、上記（５）のインクジェット記録用インクによれば、顔料の含有量が１重量％以上、２０重量％以下であるため、形成画像の彩度が向上し、鮮明な画像形成が可能なインクジェット記録用インクが提供される。
【００２３】
また、上記（６）のインクジェット記録用インクによれば、前記水溶性有機溶剤の含有量が１０重量％以上、５０重量％以下であるため、形成画像の彩度が向上し、鮮明な画像形成が可能なインクジェット記録用インクが提供される。
【００２４】
また、上記（７）のインクジェット記録用インクによれば、インクの表面張力が２０ｍＮ／ｍ以上、５０ｍＮ／ｍ以下であるため、形成画像の彩度が向上し、鮮明な画像形成が可能なインクジェット記録用インクが提供される。
【００２５】
また、上記（２５）のインクジェット記録用インクでは、分散剤の重量基準が顔料１に対し０．３以上２以下であるため、形成画像の彩度が向上し、鮮明な画像形成が可能なインクジェット記録用インクが提供される。
【００２６】
第（Ｉ）の群の本発明のインクジェット用インク（インクジェット記録用インク組成物）は、少なくとも水、水溶性有機溶剤、顔料及び分散剤を含み、顔料粒子の平均粒子径（Ｄ５０）が１００ｎｍ以下で、該顔料粒子の粒度分布における粒子径標準偏差が平均粒子径の１／２以下であることを特徴とするものである。
顔料粒子の平均粒子径（Ｄ５０）が１００ｎｍ以下で、該顔料粒子の粒度分布における粒子径標準偏差が平均粒子径の１／２以下の範囲が好ましいのは、顔料粒子のバラツキなく特定の粒径にそろえることで印字画像部の顔料粒子の乱反射を防ぎ、かつ濃度均一な印字画像を提供できるからである。
一方、顔料粒子の平均粒子径が１００ｎｍ以上、粒子径標準偏差が平均粒子径の１／２以上となると印字画像部の顔料粒子が乱反射を起こし、画像彩度の低下かつ濃度不均一となる。
【００２７】
また、上記顔料粒子の平均粒子径（Ｄ５０）が５０ｎｍ以下で、該顔料粒子の粒度分布における粒子径標準偏差が平均粒子径の１／４以下が更に好ましい。その理由は、より印字画像部の顔料粒子の乱反射を防ぐ効果があることに基づく。
第（Ｉ）の群の本発明においては、更に顔料系インクの保存安定性が改善される。その理由は定かではないが、後程示される実施例から明らかなように、分散の使用量が重量基準で顔料１に対して０．３以上２以下である場合に、その効果が顕著になり、また、特に、上記一般式（１）で表わされる分散剤を用いた場合にその効果がよりになる。
なお、第（Ｉ）の群及び第（II）の群の本発明における平均粒径は、日機装（株）製の粒度分析計ＵＰＡ１５０の測定値Ｄ５０粒子径標準偏差は、日機装（株）製の粒度分析計ＵＰＡ１５０の測定値ｓｄである。
【００２８】
第（Ｉ）の群の本発明に用いる顔料（第（II）の群の本発明の場合も同様）としては、ブラック顔料としてはファーネス法あるいはチャネル法で製造されたカーボンブラック等が挙げられる。
イエロー顔料としては、ピグメントイエロー１、ピグメントイエロー２、ピグメントイエロー３、ピグメントイエロー１２、ピグメントイエロー１３、ピグメントイエロー１４、ピグメントイエロー１６、ピグメントイエロー１７、ピグメントイエロー７３、ピグメントイエロー７４、ピグメントイエロー７５、ピグメントイエロー８３、ピグメントイエロー９３、ピグメントイエロー９５、ピグメントイエロー９７、ピグメントイエロー９８、ピグメントイエロー１１４、ピグメントイエロー１２０、ピグメントイエロー１２８、ピグメントイエロー１２９、ピグメントイエロー１３８、ピグメントイエロー１５０、ピグメントイエロー１５１、ピグメントイエロー１５４、ピグメントイエロー１５５、ピグメントイエロー１７４、ピグメントイエロー１８０等が挙げられる。
【００２９】
マゼンタ顔料としては、ピグメントレッド５、ピグメントレッド７、ピグメントレッド１２、ピグメントレッド４８（Ｃａ）、ピグメントレッド４８（Ｍｎ）、ピグメントレッド５７（Ｃａ）、ピグメントレッド５７：１、ピグメントレッド１１２、ピグメントレッド１２２、ピグメントレッド１２３、ピグメントレッド１６８、ピグメントレッド１７６、ピグメントレッド１８４、ピグメントレッド１８５、ピグメントレッド２０２、ピグメントバイオレット１９等が挙げられる。
【００３０】
シアン顔料としては、ピグメントブルー１、ピグメントブルー２、ピグメントブルー３、ピグメントブルー１５、ピグメントブルー１５：３、ピグメントブルー１５：４、ピグメントブルー１６、ピグメントブルー２２、ピグメントブルー６０、ピグメントブルー６３、ピグメントブルー６６、バットブルー４、バットブルー６０等が挙げられる。
なお、イエロー顔料としてピグメントイエロー１３８、マゼンタ顔料としてピグメントレッド１２２、シアン顔料としてピグメントブルー１５を用いることにより、色調、耐光性が優れ、バランスのとれたインクを得ることができる。
【００３１】
第（Ｉ）の群の本発明のインクジェット用インクの顔料に対する分散剤の重量基準は、顔料１に対し０．３以上２以下が好ましく、より好ましくは０．５〜２である。０．５〜２の範囲にすることにより平均粒径の小さく、また、粒度分布における標準偏差の小さいインク液を提供でき、また２以下であれば分散剤の界面活性効果が得られ、高彩度の画像が形成される。
顔料に対する分散剤は０．３未満では平均粒径が大きく、また、粒度分布における標準偏差の大きいインク液のため満足な彩度が得られない。２より大きいとインクの粘度が高すぎてインクジェット方式での印字が困難になる傾向がある。
【００３２】
本発明のインクジェット用インクの分散剤はいかなるものでも良いが、下記一般式（１）にすることにより、平均粒径が小さく、また、粒度分布における標準偏差の小さいインクジェット用インクを得ることができる。
【００３３】
【化２】
2004169008.tif 000003
(ｎは２０以上１００以下の整数を表わす。)
【００３４】
前記一般式（１）で示される分散剤で、ｎは好ましくは２０以上１００以下、より好ましくは３０以上５０以下である。ｎが２０未満では分散安定性が低下する傾向があり、平均粒径が大きく、また、粒度分布における標準偏差の大きいインク液のため満足な彩度が得られない。また、ｎが１００より大きいとインクの粘度が高くなり、インクジェット方式での印字が困難になる傾向がある。ＰＯＥ（ｎ＝４０）βナフチルエーテルが更に好ましい。
【００３５】
第（I）の群の本発明のインクジェット用インクにエマルジョン粒子が含まれることが好ましい。エマルジョン粒子を添加することで、印字画像部の顔料粒子の乱反射を防ぎ、かつ濃度均一な印字画像を提供できるからである。
第（Ｉ）の群の本発明のエマルジョンの粒子とは、連続相が水であり、分散相が次のような成分であるエマルジョン粒子を言う。
【００３６】
分散相の成分としては、アクリル系、酢酸ビニル系、スチレン−ブタジエン系、塩化ビニル系、アクリル−スチレン系、ブタジエン系、スチレン系、架橋アクリル、架橋スチレン系、ベンゾグアナミン、フェノール、シリコン、エポキシ、ウレタン系、パラフィン系、フッ素系等が挙げられる。このうち、ウレタン系が形成画像の彩度向上、インクジェット用インクに含有させた際のインク分散安定性の点で特に好ましく用いられる。
第（Ｉ）の群の本発明のエマルジョン粒子の平均粒径は５０ｎｍ以下であることが好ましく、より好ましくは４０ｎｍ以下である。エマルジョン粒子の平均粒径が５０ｎｍを超えると、インクジェット用インク含有させた際の透明性、彩度の低下を招き、印字画像部のエマルジョン粒子が乱反射を起こし、画像彩度が低下かつ濃度不均一となる。
【００３７】
第（Ｉ）の群の本発明のエマルジョン粒子の含有量が１重量％以上、２０重量％以下であることが好ましく、より好ましくは５重量％以上、１０重量％以下である。エマルジョン粒子の含有量が１重量％未満であると、エマルジョン粒子の乱反射防止効果が不充分であり、２０重量％より多いと、インクの粘度が高すぎてインクジェット方式での印字が困難になる傾向がある。
【００３８】
第（Ｉ）の群の本発明の顔料の含有量が１重量％以上、２０重量％以下であることが好ましく、より好ましくは５重量％以上、１０重量％以下である。顔料の含有量が１重量％未満であると、印字した際の着色力が不充分であり、２０重量％より多いと、インクの粘度が高すぎてインクジェット方式での印字が困難になる傾向がある。
【００３９】
第（Ｉ）の群の本発明の水溶性有機溶剤の含有量が１０重量％以上、５０重量％以下であることが好ましく、より好ましくは２０重量％以上、４０重量％以下である。水溶性有機溶剤の含有量が１０重量％未満であると、水溶性有機溶剤の乱反射防止効果が不充分であり、５０重量％より多いと、インクの粘度が高すぎてインクジェット方式での印字が困難になる傾向がある。第（I）の群の本発明で言う水溶性有機溶剤とは沸点が１８０℃以上のものである。
【００４０】
該水溶性有機溶剤がインクジェット記録用インク中に含有されていると、インク組成物の保水と湿潤性を確保することができ、その結果、インクジェット記録用インクを長期間保存しても顔料の凝集や粘度の上昇がなく、優れた保存安定性を実現できる。また、インクジェットプリンターのノズル先端等で開放状態に放置されても、乾燥物の流動性を長時間維持するインクジェット記録用インクが実現できる。更に印字中もしくは印字中断後の再起動時にノズルの目詰まりが発生することもなく、高い吐出安定性が得られる。
【００４１】
第（Ｉ）の群の本発明において用いられる水溶性有機溶剤としては以下のものが例示されるが、これらに限定されるものではない。
例えば、エチレングリコール、ジエチレングリコール、トリエチレングリコール、ポリエチレングリコール、ポリプロピレングリコール、１，５−ぺンタンジオール、１，６−へキサンジオール、グリセリン、１，２，６−へキサントリオール、２−エチル−１，３−ヘキサンジオール、エチル−１，２，４−ブタントリオール、１，２，３−ブタントリオール、ぺトリオール等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類、エチレングリコールモノフェニルエーテル、エチレングリコールモノべンジルエーテル等の多価アルコールアリールエーテル類；２−ピロリドン、Ｎ−メチル−２−ピロリドン、Ｎ−ヒドロキシエチル−２−ピロリドン、１，３−ジメチルイミダゾリジノン、ε−カプロラクタム、γ−ブチロラクトン等の含窒素複素環化合物；ホルムアミド、Ｎ−メチルホルムアミド、Ｎ，Ｎ−ジメチルホルムアミド等のアミド類；モノエタノールアミン、ジエタノールアミン、トリエタノールアミン、モノエチルアミン、ジエチルアミン、トリエチルアミン等のアミン類、ジメチルスルホキシド、スルホラン、チオジエタノール等の含硫黄化合物類、プロピレンカーボネート、炭酸エチレン等である。これらの水溶性有機溶媒は、単独又は２種類以上混合して使用することができる。
前記水溶性有機溶剤の中でも、特にジエチレングリコール、トリエチレングリコール及び／またはグリセリンを含むことがインクの乾燥による目詰まりすなわち水分蒸発による噴射特性不良の防止、及び本発明の形成画像の彩度を向上する上で優れた効果が得られる。
【００４２】
第（Ｉ）の群の本発明のインクジェット用インクの表面張力は２０ｍＮ／ｍ以上、５０ｍＮ／ｍ以下が好ましく、より好ましくは２５ｍＮ／ｍ以上、４５ｍＮ／ｍ以下である。
インクジェット用インクの表面張力が２０ｍＮ／ｍ未満か、あるいは５０ｍＮ／ｍより大きいとインクと紙表面との濡れ性、紙への浸透速度が劣るばかりでなく、形成画像の彩度が劣り、鮮明な画像形成が得られなくなる。なお、第（I）の群及び第（II）の群の本発明におけるインクジェット用インクの表面張力は、２３℃、５５％ＲＨの環境において、ＫＲＵＳＳ  Ｋ−１０ＳＴ型で測定した値を示す。
【００４３】
第（Ｉ）の群の本発明のインクジェット用インクの粘度が１０ｍｐａ・ｓより大きいと、吐出エネルギーの弱いインクジェットプリンターの印字が困難になる傾向がある。本発明におけるインクジェット記録用インクの粘度は、２３℃、５５％ＲＨの環境において、東機産業製  ＲＥ−８０Ｌ型で測定した値を示す。
【００４４】
本発明のインクジェット記録用インクを収容したインクカートリッジを形成することができ、該インクカートリッジを収容したインクジェット装置で該インクに記録信号に応じてオリフィスから吐出させ、被記録材に画像形成を行ない、画像形成物を得ることができる。
なお、本発明のインクジェット記録用インクを用いて印字する手段としては、連続噴射型あるいはオンデマンド型の記録ヘッドを有する前記のインクジェット方式のプリンター（インクジェットプリンター）による印刷方式が挙げられる。なお、オンデマンド型としては、例えば、ピエゾ方式、サーマルインクジェット方式、静電方式等が例示される。
これらインクカートリッジの形成、インクジェット装置の形成、画像形成方法は、例えば特開２０００−１９８９５８号公報に記載されたもの等、当技術分野に関する公知技術を適宜採用することができる。
【００４５】
また、本発明において、記録媒体は紙などのインク組成物に対して吸収性を有するもの、インク組成物に対して実質的に非吸収性のもののいずれであっても好適に用いられる。本発明によるインクジェット記録方法が適用可能な記録媒体の具体例としては、ポリエチレンテレフタレート、ポリカーボネート、ポリプロピレン、ポリエチレン、ポリサルフォン、ＡＢＳ樹脂、ポリ塩化ビニル等を基材とするプラスチックシート、黄銅、鉄、アルミニウム、ＳＵＳ、銅等の金属表面または非金属の基材に蒸着等の手法により金属コーティング処理をした記録媒体、紙を基材として撥水処理などがなされた記録媒体、無機質の材料を高温で焼成した、いわゆるセラミックス材料からなる記録媒体などが挙げられる。このうち、紙が経済性の点と画像の自然さの点で最も好ましい。
【００４６】
［第（II）の群の本発明］
また本発明によれば、上記（II）の群の（９）「少なくとも顔料、水、水溶性有機溶剤、界面活性剤、ポリウレタン系樹脂からなることを特徴とするインクジェット記録用インク」によれば、インクジェット用インクの物性状態及び特定の材料としてポリウレタン系樹脂、特定の界面活性剤、特定の有機溶剤を配合することにより、耐擦過性に優れ、インク保存性・画像の彩度（色調の鮮明性）にもより優れた顔料系のインクジェット記録用インクが提供される。
【００４７】
即ち、第（II）の群の本発明において、実施可能なエマルジョン樹脂は、ポリウレタン樹脂であって、インク調製原料として使用する際、または本発明のインク組成物調整後において、Ｏ／Ｗ型のエマルジョンとして存在するものである。
ポリウレタン系樹脂のエマルジョンには、比較的親水性の通常のポリウレタン系樹脂を外部に乳化剤を使用してエマルジョン化したものと、樹脂自体に乳化剤の働きをする官能基を共重合等の手段で導入した自己乳化型のエマルジョンがある。いずれも実施可能であるが、インク組成物の成分の組み合わせによって、顔料及びエマルジョン粒子の分散安定性に若干の差違があるので注意を要する。
顔料や分散剤との各種組み合わせにおいて、常に分散安定性に優れているのはアニオン型自己乳化型ポリウレタンのエマルジョン樹脂である。
その際、顔料の固着性・分散安定性の面でポリウレタン系樹脂はポリエステル系よりポリカーボネート系である場合の方が好ましい。これは第（Ｉ）の群の本発明においても然りである。
【００４８】
上記ポリウレタン樹脂のガラス転移点が０〜−５０℃の範囲が好ましい。より好ましくは−１０〜−４０℃の範囲である。理由は定かではないが、ガラス転移点が０℃を超えるとポリウレタン樹脂の成膜性はガラス状で硬いが、顔料粒子とポリウレタン樹脂が印字対象物に同時に着弾し、できた印字部分の耐擦過性は意外にもろく、一方、ガラス転移点が０℃以下ではポリウレタン樹脂の成膜性はゴム状で柔らかいが、耐擦過性に優れたものができる。以上の点から、同じ添加量では、ガラス転移点が０〜−５０℃の範囲の方が耐擦過性の効果が大きい。なお、第（Ｉ）の群及び第（II）の群の本発明でいう樹脂のガラス転移点は、ＤＳＣ（示差走査熱量計）、ＴＭＡ（熱機械分析）のいずれかの測定法によるものである。
【００４９】
上記ポリウレタン樹脂の平均粒子径（Ｄ５０）が１５０ｎｍ以下であることが好ましい。より好ましくは１００ｎｍ以下である。１５０ｎｍを超える場合は、印刷を継続している途中でインクジェットプリンターは作動しているのにインクが吐出しなくなるトラブルが発生する場合がある。インクジェットプリンターのノズル孔を含むインク流路を掃除して印刷再開可能となるが、これでは実用性を阻害することになる。
【００５０】
上記ポリウレタン樹脂は室温以下の最低造膜温度を有するものであることが好ましく、より好ましくは２５℃以下である。
樹脂エマルジョン粒子の膜形成が室温以下、特に２５℃以下で行なえば、画像形成された記録媒体を特に加熱又は乾燥等の処理を行なうことなく、前記記載の紙繊維の結着が自動的に進行するので好ましい。
ここで、「最低造膜温度」とは、樹脂エマルジョン粒子を水に分散させて得られた水性エマルジョン粒子をアルミニウム等の金属板の上に薄く流延し、温度を上げていったときに透明な連続フィルムの形成される最低の温度をいう。最低造膜温度以下の温度領域では白色粉末状となる。
「造膜性」とは、ポリマー微粒子を水に分散させてポリマーエマルジョンの形態としたとき、このポリマーエマルジョンの連続層である水成分を蒸発させていくと、ポリマーの皮膜が形成されることを意味する。このポリマー皮膜は、インク組成物中の顔料を記録媒体表面に強固に固着する役割を担う。これによって、耐擦性および耐水性に優れた画像が実現できると考えられる。
【００５１】
上記ポリウレタン樹脂の含有量は０．１重量％以上、２０重量％以下であることが好ましく、より好ましくは１．０重量％以上、１０．０重量％以下である。エマルジョン粒子の含有量が０．１重量％未満であると、印刷対象物へ着弾した後、ポリウレタン樹脂が顔料を覆う量が不充分で、耐擦過効果が小さく、２０重量％より多いと、インクの粘度が高すぎてインクジェット方式での印字が困難になる傾向がある。インクの粘度が２〜２０ｍｐａ・ｓの範囲になるようポリウレタン樹脂を添加していくことが好ましく、より好ましいのは、５〜１０ｍｐａ・ｓの範囲である。なお、第（Ｉ）の群及び第（II）の群の本発明におけるインクジェット記録用インクの粘度は、２３℃、５５％ＲＨの環境において、東機産業  ＲＥ−８０Ｌ型で測定した値を示す。
【００５２】
第（II）の群の本発明で言う水溶性有機溶剤とは、第（Ｉ）の群の本発明で言う水溶性有機溶剤と同様、沸点が１８０℃以上のものである。
該水溶性有機溶剤がインクジェット記録用インク中に含有されていると、インク組成物の保水と湿潤性を確保することができ、その結果、インクジェット記録用インクを長期間保存しても顔料の凝集や粘度の上昇がなく、優れた保存安定性を実現できる。また、インクジェットプリンターのノズル先端等で開放状態に放置されても、乾燥物の流動性を長時間維持するインクジェット記録用インクが実現できる。更に印字中もしくは印字中断後の再起動時にノズルの目詰まりが発生することもなく、高い吐出安定性が得られる。
【００５３】
第（II）の群の本発明において用いられる水溶性有機溶剤としては、第（Ｉ）の群の本発明において用いられる水溶性有機溶剤と同様なものが例示され、これらの水溶性有機溶媒は、単独又は２種類以上混合して使用することができる。
前記水溶性有機溶剤の中でも、特にジエチレングリコール、トリエチレングリコール及び／またはグリセリンを含むことがインクの乾燥による目詰まりすなわち水分蒸発による噴射特性不良の防止、及び本発明の形成画像の彩度を向上する上で優れた効果が得られる。
【００５４】
また好ましくは、２−エチル−１，３−ヘキサンジオール（ＥＨＤ）を含むことで、インクの浸透性を上げると同時に顔料を表面にとどめることで滲みをなくし、画像濃度が高くかつ裏抜けが少ない印字画像を得ることが可能となった。ＥＨＤの含有量としては０．１重量％以上、４．０重量％以下であることが好ましく、より好ましくは０．５重量％以上、３．０重量％以下である。０．１重量％未満では効果が少なく、４．０重量％を超えると、これ自体の溶解性が低いために、信頼性が悪くなる。
【００５５】
第（II）の群の本発明で使用されるノニオン性界面活性剤としては、ポリオキシエチレンアルキルエーテル、ポリオキシエチレンアルキルフェニルエーテル、ポリオキシエチレングリコールエステル、ポリオキシエチレン・ポリオキシプロピレンデシルエーテルあるいはアセチレン系界面活性剤、シリコン系界面活性剤やフッ素系界面活性剤等のノニオン系界面活性剤等が挙げられる。
【００５６】
第（II）の群の本発明では、下記界面活性剤を、インク特性に影響を及ぼさない範囲内で、併用してもよい。
具体的には、ノニオン系界面活性剤としては、ＢＴシリーズ（日光ケミカルズ）ノニポールシリーズ（三洋化成）、Ｄ−，Ｐ−シリーズ（竹本油脂）サーフィノールシリーズ（エアープロダクツ）オルフィンシリーズ（日信化学）ＥＭＡＬＥＸ  ＤＡＰＥシリーズ（日本エマルジョン）、シリコーン系界面活性剤（東レダウコーニング等）、フッ素系界面活性剤（ネオス，住友３Ｍ，Ｄｕｐｏｎｔ，ダイキン）等として、入手できる。
【００５７】
これらの界面活性剤はインクの表面張力を下げ、インクの紙への浸透性を上げることによって、印字画像の乾燥性を速めるために添加されるものであり、その添加量は、インクの表面張力が、通常、５０ｍＮ／ｍ以下、好ましくは４０ｍＮ／ｍ以下になるように調整され、含有量として、０．１重量％以上、１０．０重量％以下が好ましく、より好ましくは１．０重量％以上、５．０重量％以下である。前記界面活性剤の添加量は、０．１重量％よりも少ないと、動的表面張力が高いため乾燥性が悪く、逆に１０．０重量％よりも多いと保存時に界面活性剤の析出などが生じる。
【００５８】
ＨＬＢ値は様々な方法により、測定、算出でき、その方式により若干の差異を生じる。したがって、本発明では図１に記載されるものと定義した。
ここで、図１で説明される式の無機性、有機性とはいわゆる１９４１年に藤田によって提出された有機化合物の各部分の構成原子、分子、基、あるいは結合部等に無機性、有機性の数値を割り当ててそれぞれ加算したものである。ＨＬＢ値が大きくなるに従って浸透は少なくなり、８．５〜２０では浸透量が略界面活性剤無添加時と同じくらい小さくなることがわかった。より好ましくは１０〜１６である。これは、ＨＬＢ値の小さい（疎水性の大きい）界面活性剤を添加すると通常予め疎水化処理を施されている紙表面との馴染みが良くなり、インクが紙中に浸透することが大きくなるものと考察される。
ＨＬＢは次式で求められる。
ＨＬＢ値＝（無機性／有機性）×１０
【００５９】
第（II）の群の本発明のノニオン系界面活性剤の親水基がポリオキシエチレン基であることが好ましい。その理由は、明確に分かっているわけではないが、顔料表面の電荷を好適に維持し得る点、インクの発泡性低減し得る点でポリオキシエチレン基であることが好ましい。
【００６０】
顔料粒子の平均粒子径（Ｄ５０）は１００ｎｍ以下であることが好ましい。顔料粒子径を特定の粒径以下にすることで印字画像部の顔料粒子の乱反射を防ぎ、かつ濃度均一な印字画像を提供できるからである。一方、顔料粒子の平均粒子径が１００ｎｍを超えると印字画像部の顔料粒子が乱反射を起こし、画像彩度の低下かつ濃度不均一となる。また、上記顔料粒子の平均粒子径（Ｄ５０）が５０ｎｍ以下が更に好ましい。その理由は、より印字画像部の顔料粒子の乱反射を防ぐ効果があることに基づく。なお、本発明における顔料の粒子の平均粒子径は、２３℃、５５％ＲＨの環境において、日機装製マイクロトラックＵＰＡで測定した値を示す。
【００６１】
第（II）の群の本発明のインクジェット記録用インクのｐＨは７以上、１０以下が好ましい。インクジェット記録用インクのｐＨが７未満か、あるいは１０より大きいと凝集しやすくなるばかりでなく、形成画像の彩度が劣り、鮮明な画像形成が得られなくなる。また、添加するポリウレタン樹脂のｐＨ安定領域が７〜１０付近であるため、そこに調整する必要がある。尚、本発明におけるインクジェット記録用インクのｐＨは、２３℃、５５％ＲＨの環境において、東亜電波工業ＨＭ−５０Ｖ型で測定した値を示す。
【００６２】
第（II）の群の本発明で使用される顔料の１形態は、分散剤で分散されていることを特徴とするものである。分散剤を添加することで、顔料が分散されて、顔料粒子の平均粒子径（Ｄ５０）が小さく、かつ粒子径標準偏差も小さくすることが出来、画像鮮明かつ濃度均一な印字画像を提供できる。
【００６３】
第（II）の群の本発明のインクジェット記録用インクの顔料に対する分散剤の重量基準は顔料１に対し０．３以上２以下が好ましく、より好ましくは０．５〜２．０である。０．３〜２．０の範囲にすることにより平均粒径が小さく、また、粒度分布における標準偏差の小さいインク液を提供できる。顔料に対する分散剤が０．３未満では、平均粒径が大きく、また、粒度分布に於ける標準偏差の大きいインク液のため満足な彩度が得られない。２．０より大きいとインクの粘度が高すぎてインクジェット方式での印字が困難になる傾向がある。
【００６４】
第（II）の群の本発明のインクジェット記録用インクの分散剤は公知のものでも良いが、一般式（１）にすることにより平均粒径が小さく、また、粒度分布における標準偏差の小さいインクジェット記録用インクを得ることができる。
【００６５】
【化３】
2004169008.tif 000004
(ｎは２０以上１００以下の整数を表わす。)
【００６６】
一般式（１）で示される分散剤で、ｎは好ましくは２０以上１００以下、より好ましくは３０以上５０以下である。ｎが２０未満では分散安定性が低下する傾向があり、平均粒径が大きく、又粒度分布における標準偏差の大きいインク液のため満足な彩度が得られない。また、ｎが１００より大きいとインクの粘度が高くなり、インクジェット方式での印字が困難になる傾向がある。ＰＯＥ（ｎ＝４０）βナフチルエーテルが更に好ましい。
【００６７】
本発明で使用される顔料の他の形態は、自己分散型顔料であることを特徴とするものである。前記顔料を自己分散型顔料とするには、顔料表面に化学処理を行なって静電反発力により各顔料粒子が水中で安定に分散し得るような官能基を必要量化学結合させれば良い。
これら自己分散型顔料の作成方法の例等については、米国特許第５５７１３１１号、米国特許第５６３０８６８号、米国特許第５７０７４３２号、J.E.Johnson,Imaging Science and Technology’s 50th Annual Coference(1997)、Yuan Yu, Imaging Science and Technology’s 53th Annual Conference(2000)、ポリファイル，１２  ４８（１９９６）等に記載されている。自己分散型顔料を用いることで、画像鮮明かつ濃度均一な印字画像を提供できる。
【００６８】
本発明で使用される顔料の他の形態は、カプセル型顔料であることを特徴とするものである。前記顔料をカプセル型顔料とするには、顔料をアニオン性基含有有機高分子化合物で被膜することでマイクロカプセル化顔料分散体が作成でき、特開平９−１５１３４２号公報に開示されている。
着色剤を内包する樹脂としては、例えば、水不溶性の着色剤を樹脂のマイクロカプセルに閉じ込めた樹脂、及び油性溶剤に溶解もしくは分散した水不溶性の着色剤を水性媒体中に分散した樹脂エマルジョンが挙げられるが、特に閉じ込めてなるマイクロカプセル化樹脂が好ましい。カプセル型顔料を用いることで、画像鮮明かつ濃度均一な印字画像を提供できる。
【００６９】
第（II）の群の本発明に用いる顔料としては、第（I）の群の本発明に用いる顔料と同様、ブラック顔料としてはファーネス法あるいはチャネル法で製造されたカーボンブラック等が挙げられる。
【００７０】
マゼンタ顔料としては、ピグメントレッド５、ピグメントレッド７、ピグメントレッド１２、ピグメントレッド４８（Ｃａ）、ピグメントレッド４８（Ｍｎ）、ピグメントレッド５７（Ｃａ）、ピグメントレッド５７：１、ピグメントレッド１１２、ピグメントレッド１２２、ピグメントレッド１２３、ピグメントレッド１６８、ピグメントレッド１７６、ピグメントレッド１８４、ピグメントレッド１８５、ピグメントレッド２０２、ピグメントバイオレット１９等が挙げられる。
【００７１】
シアン顔料としては、ピグメントブルー１、ピグメントブルー２、ピグメントブルー３、ピグメントブルー１５、ピグメントブルー１５：３、ピグメントブルー１５：４、ピグメントブルー１６、ピグメントブルー２２、ピグメントブルー６０、ピグメントブルー６３、ピグメントブルー６６、バットブルー４、バットブルー６０等が挙げられる。
【００７２】
イエロー顔料としては、ピグメントイエロー１、ピグメントイエロー２、ピグメントイエロー３、ピグメントイエロー１２、ピグメントイエロー１３、ピグメントイエロー１４、ピグメントイエロー１６、ピグメントイエロー１７、ピグメントイエロー７３、ピグメントイエロー７４、ピグメントイエロー７５、ピグメントイエロー８３、ピグメントイエロー９３、ピグメントイエロー９５、ピグメントイエロー９７、ピグメントイエロー９８、ピグメントイエロー１１４、ピグメントイエロー１２０、ピグメントイエロー１２８、ピグメントイエロー１２９、ピグメントイエロー１３８、ピグメントイエロー１５０、ピグメントイエロー１５１、ピグメントイエロー１５４、ピグメントイエロー１５５、ピグメントイエロー１７４、ピグメントイエロー１８０等が挙げられる。
【００７３】
第第（II）の群の本発明に用いる顔料と本発明のインクジェット記録用インクの場合も、これを収容したインクカートリッジを形成することができ、該インクカートリッジを収容したインクジェット装置で該インクに記録信号に応じてオリフィスから吐出させ、被記録材に画像形成を行ない、画像形成物を得ることができる。
なお、本発明のインクジェット記録用インクを用いて印字する手段としては、連続噴射型あるいはオンデマンド型の記録ヘッドを有する前記のインクジェット方式のプリンター（インクジェットプリンター）による印刷方式が挙げられる。なお、オンデマンド型としては、例えば、ピエゾ方式、サーマルインクジェット方式、静電方式等が例示される。
これらインクカートリッジの形成、インクジェット装置の形成、画像形成方法は、例えば特開２０００−１９８９５８号公報に記載されたもの等、当技術分野に関する公知技術を適宜採用することができる。
【００７４】
また、本発明において、記録媒体は紙などのインク組成物に対して吸収性を有するもの、インク組成物に対して実質的に非吸収性のもののいずれであっても好適に用いられる。本発明によるインクジェット記録方法が適用可能な記録媒体の具体例としては、ポリエチレンテレフタレート、ポリカーボネート、ポリプロピレン、ポリエチレン、ポリサルフォン、ＡＢＳ樹脂、ポリ塩化ビニル等を基材とするプラスチックシート、黄銅、鉄、アルミニウム、ＳＵＳ、銅等の金属表面または非金属の基材に蒸着等の手法により金属コーティング処理をした記録媒体、紙を基材として撥水処理などがなされた記録媒体、無機質の材料を高温で焼成した、いわゆるセラミックス材料からなる記録媒体などが挙げられる。このうち、紙が経済性の点と画像の自然さの点で最も好ましい。
【実施例】
【００７５】
以下、実施例に基づき本発明をより詳細に説明するが、本発明は本実施例に限定されないものである。なお、実施例中の部数は重量部を表わすものである。
【００７６】
［第（I）の群の発明］
下記表１の実施例１〜５、比較例１〜１４、参考例１〜２の処方によりインクジェット用インクを調整し、１時間攪拌後、孔径０．８μｍのメンブランフィルターでろ過し、本発明のインクジェット記録用インク（ａ）〜（ｕ）を得た。
なお、表中グリセリンはＧｌｙ、ジエチレングリコールはＤＥＧ、ポリオキシエチレン（３）アルキル（Ｃ１３）エーテル酢酸ナトリウムはＥＣＴＤ、プロキセルＬＶ（Ｓ）２０％溶液（防腐剤）はＬＶと略す。
【００７７】
【表１】
2004169008.tif 000005
分散剤比率＝分散剤重量÷顔料重量とする。
【００７８】
また、上記表１において、顔料種α〜δ、分散剤（１）〜（４）およびエマルジョンＡ〜Ｄの処方は、以下のとおりである。
顔料種α：ピグメントレッド１２２（大日本インキ社製、FASTOGEN SUPER MAGENTA RG）
顔料種β：ピグメントブルー１５：３（東洋インキ製造社製、LIONOL BLUE FG-7351）
顔料種γ：ピグメントイエロー１３８（東洋インキ製造社製、LIONOLGEN YELLOW 1010）
顔料種δ：ピグメントレッド１２２（クラリアント社製、HOTTAPERM RED EB02）
【００７９】
【表２】
2004169008.tif 000006
【００８０】
【表３】
2004169008.tif 000007
【００８１】
上記インク（ａ）〜（ｕ）をＥＰＳＯＮ社製インクジェットプリンタＥＭ−９３０Ｃの黒カートリッジに充填後、真空脱気し、ＥＰＳＯＮ社製インクジェットプリンタＥＭ−９３０Ｃで吐出安定性及び印字画像をＸ−ｒｉｔｅ濃度計にて測定した。
その際、記録媒体として、ゼロックス社製；Ｘｅｒｏｘ  ４０２４紙（サイズ度３２ｓ、透気度２１ｓ）を用いた。
画像の鮮明性（彩度）とは、画像サンプルのベタ画像の測色をＸｒｉｔｅ濃度計にて行ない、色度図上にプロットしたときの色度図上の原点からの距離を言う。より詳しくは色度図上のａ値、ｂ値について、
【００８２】
【数１】
2004169008.tif 000008
を言う。
【００８３】
吐出安定性
吐出安定性については、印刷物を印刷した後、プリンタヘッドにキャップした状態でプリンタを４０℃の環境下で１ヶ月放置した。放置後のプリンタの吐出状態が初期の吐出状態に回復するか否かを下記のクリーニング動作回数によって評価した（第（II）の群の発明の場合も同様）。
評価基準
○：１回の動作により回復した。
△：２回〜３回の動作により回復した。
×：３回以上の動作によっても回復がみられなかった。
【００８４】
インク保存性
各インクをポリエチレン容器に入れ密封し、７０℃で３週間保存した後の粒径、表面張力、粘度を測定し初期物性との変化率により下記の様に評価した。
○：１０％以内
△：３０％以内
×：５０％を超える
【００８５】
【表４】
2004169008.tif 000009
【００８６】
つぎに、上記表４の評価結果について検討する。
（１）実施例１〜５（インクａ〜ｅ）では、実施例１〜３ではエマルジョン無添加において、実施例４〜５ではエマルジョン添加において、すべての評価において優れた結果が得られた。また、比較例１〜１４および参考例１〜２のインクでは、少なくとも１つの評価において劣るものであった。
（２）比較例１〜１４（インクｆ〜ｓ）について
比較例１（インクｆ）では彩度が低く、保存安定性も充分でない。この原因は、分散剤無添加のためであると考えられる。
比較例２（インクｇ）では彩度が低い。この原因は、分散剤添加量不足で、平均粒径が１００ｎｍ近辺で、分散剤の界面活性効果も少ないと考えられる。
比較例３（インクｈ）では彩度が低く、保存安定性も充分でない。この原因は、分散剤添加量大であるため、インクの粘度が高すぎて機械的摩砕・分散による顔料の微粒化状態に何らかの影響を与え、またインクジェット方式での印字が困難になり、安定した印字画像を得られなくなると考えられる。
比較例４（インクｉ）では彩度が低い。この原因は、一般式（１）のｎ＝１０という物質の分散剤を用いているため、顔料粒子が細かくならないと考えられる。
比較例５（インクｊ）では彩度が低く、保存安定性も充分でない。この原因は、一般式（１）のｎ＝１３０という物質の分散剤を用いているため、顔料粒子が細かくならないと考えられる。
比較例６（インクｋ）では彩度が低い。この原因は、一般式（１）のｎ＝４０という物質の分散剤を用いていないため、顔料粒子が細かくならないと考えられる。
比較例７（インクｌ）では彩度が低い。この原因は、添加するエマルジョン粒子がウレタンを用いてないため、印字画像部の顔料粒子の乱反射防止の効果が小さく、かつ濃度均一な印字画像を提供できないと考えられる。
比較例８（インクｍ）では彩度が低く、保存安定性も充分でない。この原因は、添加するエマルジョン粒子のＤ５０が５０ｎｍ以上であるため、インクジェット用インク含有させた際の透明性、彩度の低下を招き、印字画像部のエマルジョン粒子が乱反射を起こし、画像彩度が低下かつ濃度不均一となることにも起因するものと考えられる。
比較例９（インクｎ）では彩度が低い。この原因は、エマルジョン粒子の添加量が１重量％以下であるため、エマルジョン粒子の乱反射防止効果が不充分であると考えられる。
比較例１０（インクｏ）では彩度が低く、保存安定性も充分でない。この原因は、エマルジョン粒子の添加量が２０重量％以上であるため、インクの粘度が高すぎてインクジェット方式での印字が困難になり、安定した印字画像を得られなくなることにも起因するものと考えられる。
比較例１１（インクｐ）では彩度が低く、保存安定性も充分でない。この原因は、顔料の添加量が１重量％以下であるため、印字した際の着色力が不充分であることにも起因するものと考えられる。
比較例１２（インクｑ）では彩度が低く、保存安定性も充分でない。この原因は、顔料の添加量が２０重量％以上であるため、インクの粘度が高すぎてインクジェット方式での印字が困難になり、安定した印字画像を得られなくなることにも起因するものと考えられる。
比較例１３（インクｒ）では彩度が低く、保存安定性も充分でない。この原因は、水溶性有機溶媒の添加量が１０重量％以下であるため、水溶性有機溶媒の乱反射効果が不充分かつノズル乾燥後の目詰まりにより安定した印字画像を得られなくなることにも起因するものと考えられる。
比較例１４（インクｓ）では彩度が低い。この原因は、水溶性有機溶媒の添加量が２０重量％以上であるため、インクの粘度が高すぎてインクジェット方式での印字が困難になり、安定した印字画像を得られなくなると考えられる。
【００８７】
（３）参考例１〜２（インクｔ〜ｕ）について
参考例１（インクｔ）では彩度が低い。この原因は、添加するエマルジョン粒子がウレタンを用いてないため、印字画像部の顔料粒子の乱反射防止の効果が小さく、かつ濃度均一な印字画像を提供できないと考えられる。
参考例２（インクｕ）では彩度が低い。この原因は、添加するエマルジョン粒子のＤ５０が５０ｎｍ以上であるため、インクジェット用インク含有させた際の透明性、彩度の低下を招き、印字画像部のエマルジョン粒子が乱反射を起こし、画像彩度が低下かつ濃度不均一となると考えられる。
【００８８】
［第（II）の群の発明］
下記表５の実施例６〜１０、参考例３〜１９、比較例１５の処方によりインクジェット記録用インクを調整し、１時間攪拌後、孔径１．２μｍのメンブランフィルターでろ過し、本発明のインクジェット記録用インク（ａ）〜（ｗ）を得た。
なお、表中グリセリンはＧｌｙ、ジエチレングリコールはＤＥＧ、プロキセルＬＶ（Ｓ）２０％溶液（防腐剤）はＬＶ、２−エチル−１，３−へキサンジオールはＥＨＤと略す。
【００８９】
インクの調合法は、
（１）Ｇｌｙ，ＤＥＧ
（２）ＥＨＤ
（３）界面活性剤
（４）ＬＶ
（５）蒸留水
の順序で入れ、３０分程攪拌した後に顔料分散体を添加し、３０分攪拌し、ｐＨ調整（７〜１０付近）した後にポリウレタン樹脂を添加し、３０分攪拌してインクジェット用インクを作成する。
【００９０】
【表５】
2004169008.tif 000010
分散剤比率＝分散剤重量÷顔料重量とする。
【００９１】
また、上記表５において、顔料種（α）〜（ζ）、界面活性（Ａ）〜（Ｅ）剤物性、エマルジョン（イ）〜（ト）及び分散剤（１）〜（４）の処方は、以下、表６〜９のとおりである。
【００９２】
【表６】
2004169008.tif 000011
【００９３】
【表７】
2004169008.tif 000012
【００９４】
【表８】
2004169008.tif 000013
【００９５】
【表９】
2004169008.tif 000014
【００９６】
上記インク（ａ）〜（ｗ）をＥＰＳＯＮ社製インクジェットプリンタＥＭ−９３０Ｃ改造機の黒カートリッジに充填後、真空脱気し、ＥＰＳＯＮ社製インクジェットプリンタＥＭ−９３０Ｃ改造機で吐出安定性及び印字画像をＸ−ｒｉｔｅ濃度計にて測定した。
その際、記録媒体として、ゼロックス社製；Ｘｅｒｏｘ  ４０２４紙（サイズ度３２ｓ、透気度２１ｓ）を用いた。
画像の鮮明性（彩度）とは、画像サンプルのベタ画像の測色をＸｒｉｔｅ濃度計にて行ない、色度図上にプロットしたときの色度図上の原点からの距離を言う。より詳しくは色度図上のａ値、ｂ値について、
【００９７】
【数２】
2004169008.tif 000015
を言う。
【００９８】
画像の鮮明性（彩度）評価
顔料種αタイプは彩度６０以上を○、６０〜５５を△、以下を×とする。
顔料種βタイプは彩度５０以上を○、５０〜４５を△、以下を×とする。
顔料種γタイプは彩度５８以上を○、５８〜５３を△、以下を×とする。
顔料種δタイプは彩度７５以上を○、７５〜７０を△、以下を×とする。
顔料種εタイプは彩度４８以上を○、４８〜４３を△、以下を×とする。
顔料種ζタイプは彩度５５以上を○、５５〜５０を△、以下を×とする。
【００９９】
吐出安定性
吐出安定性については、印刷物を印刷した後、プリンタヘッドにキャップした状態でプリンタを４０℃の環境下で１ヶ月放置した。放置後のプリンタの吐出状態が初期の吐出状態に回復するか否かを下記のクリーニング動作回数によって評価した。
○：１回の動作により回復した。
△：２回〜３回の動作により回復した。
×：３回以上の動作によっても回復がみられなかった。
【０１００】
インク保存性
各インクをポリエチレン容器に入れ密封し、７０℃で３週間保存した後の粒径、表面張力、粘度を測定し初期物性との変化率により下記の様に評価した。
○：１０％以内
△：３０％以内
×：５０％を超える
【０１０１】
消しゴム摩擦試験
市販の砂消しゴムに７５０ｇの加重をかけて１０回摩擦を行ない、摩擦前後の画像の剥離状態を観察した。判定は次の様に行なった。
○：剥離なし。
△：部分的に剥離が認められ、視認性も低下。
×：ほとんどの部分が剥離。
【０１０２】
【表１０】
2004169008.tif 000016
【０１０３】
【表１１】
2004169008.tif 000017
【０１０４】
つぎに、上記表１０の評価結果について検討する。
（１）実施例６〜１０（インクａ〜ｅ）では、全ての評価で勝るものであった。
（２）参考例３〜１９（インクｆ〜ｖ）では、少なくとも１つの評価では劣るものであった。また、比較例１５（インクｗ）では、すべての評価において劣るものであった。
（３）比較例１５より、請求項９の範囲外では、耐擦過性、インク保存性の悪化が確認された。この原因は、ポリウレタン樹脂が存在していないことによる。
（４）参考例３より、請求項１０の範囲外では、インク保存性の悪化が確認された。この原因は、ポリウレタン樹脂がアニオン性自己乳化型でないことによる。
（５）参考例４より、請求項１１の範囲外では、インク保存性の悪化が確認された。この原因は、ポリウレタン樹脂がポリカーボネート型でないことによる。
（６）参考例５より、請求項１２の範囲外では、耐擦過性の悪化が確認された。この原因は、ポリウレタン樹脂のガラス転移点が０〜−５０℃の範囲にないことによる。
（７）参考例６より、請求項１３の範囲外では、インク保存性、吐出安定性の悪化が確認された。この原因は、ポリウレタン樹脂の平均粒径が１５０ｎｍ以上であることによる。
（８）参考例７より、請求項１４の範囲外では、耐擦過性の悪化が確認された。この原因は、ポリウレタン樹脂の最低造膜温度が２５℃以上であることによる。
（９）参考例８より、請求項１５の範囲外では、吐出安定性の悪化が確認された。この原因は、ポリウレタン樹脂の含有量が２０重量％以上であることによる。
（１０）参考例９より、請求項１６の範囲外では、インク保存性の悪化が確認された。この原因は、界面活性剤がノニオン性でないことによる。
（１１）参考例１０より、請求項１７の範囲外では、インク保存性の悪化が確認された。この原因は、界面活性剤のＨＬＢ値が８．５〜２０の範囲にないことによる。
（１２）参考例１１より、請求項１８の範囲外では、インク保存性の悪化が確認された。この原因は、界面活性剤の親水基がポリオキシエチレン基でないことによる。
（１３）参考例１２より、請求項１９の範囲外では、画像鮮明性、インク保存性、吐出安定性、耐擦過性の悪化が確認された。この原因は、界面活性剤の含有量が１０重量％以上であることによる。
（１４）参考例１３より、請求項２０の範囲外では、画像鮮明性の悪化が確認された。この原因は、水溶性有機溶剤として、２−エチル−１，３−へキサンジオールが含まれていないことによる。
（１５）参考例１４より、請求項１の範囲外では、吐出安定性の悪化が確認された。この原因は、顔料の平均粒径が１００ｎｍ以上であることによる。
（１６）参考例１５より、請求項２３の範囲外では、画像鮮明性、インク保存性、吐出安定性、耐擦過性の悪化が確認された。この原因は、顔料が分散剤で分散されていないことによる。
（１７）参考例１６より、請求項２５の範囲外では、吐出安定性の悪化が確認された。この原因は、分散剤の重量基準が顔料１に対し２以上のあることによる。
（１８）参考例１７、１８より、請求項２６の範囲外では、インク保存性の悪化が確認された。この原因は、分散剤として下記一般式（１）で示される化合物ものでないことによる。
【０１０５】
【化４】
2004169008.tif 000018
(ｎは２０以上１００以下の整数を表わす。)
（１９）参考例１９より、請求項２７の範囲外では、インク保存性の悪化が確認された。この原因は、分散剤がＰＯＥ（ｎ＝４０）βナフチルエーテルでないことによる。
【図面の簡単な説明】
【０１０６】
【図１】ＨＬＢの説明図である。
【図１】
2004169008.tif 000020